"リチウム電池用アノードおよび/またはリチウム電池の製造方法であって、以下の方法段階:a第一の電解質を、金属リチウムを含むアノード1の上に施与して、殊に電解質分解生成物を含む、第一の保護層2をアノード1上に形成する段階を含み、方法段階aが製造されるべきリチウム電池の組み立て前に行われる、前記方法。さらに、方法段階a1方法段階aからの構成物を、殊に30°C以上の温度に加熱する段階を含む、請求項1に記載の方法。さらに、方法段階:b重合可能な材料および/またはポリマー材料を第一の保護層2上に施与して、第二の保護層3を第一の保護層2上に形成する段階を含む、請求項1または2に記載の方法。さらに、方法段階:b1方法段階bからの構成物を照射または加熱して、殊に重合可能な材料を重合させる段階を含む、請求項3に記載の方法。さらに、方法段階c方法段階a、a1、bまたはb1からのアノード構成物を、カソード、第二の電解質、および随意に1つ以上のさらなる電池部品と共に組み立ててリチウム電池にする段階を含む、請求項1から4までのいずれか1項に記載の方法。第一の電解質および/または第二の電解質が、炭酸エステル、例えばエチレンカーボネート、プロピレンカーボネート、ジメチルカーボネート、ジエチルカーボネート、ビニレンカーボネート、ラクトン、例えばγ-ブチロラクトン、エーテル、殊に環式または非環式エーテル、例えば1,3-ジオキソラン、エチレングリコールジメチルエーテル、エチレングリコールジエチルエーテル、ジエチレングリコールジメチルエーテルおよび/またはトリエチレングリコールジメチルエーテル、およびそれらの組み合わせからなる群から選択される少なくとも1つの溶剤を含む、請求項1から5までのいずれか1項に記載の方法。第一の電解質および/または第二の電解質が、リチウムビストリフルオロメチルスルホニルイミド、ヘキサフルオロリン酸リチウム、テトラフルオロホウ酸リチウム、トリフルオロメタンスルホン酸リチウム、塩素酸リチウム、リチウムビスオキサラトボレート、フッ化リチウム、硝酸リチウム、ヘキサフルオロ砒素酸リチウムおよびそれらの組み合わせからなる群から選択される少なくとも1つの支持塩を含む、請求項1から6までのいずれか1項に記載の方法。第一の電解質が、アノード材料上で電解質分解生成物からの保護層を形成するために、第二の電解質の単数または複数の溶剤および/または支持塩よりも、より良く適している1つ以上の溶剤および/または支持塩を有する、請求項1から7までのいずれか1項に記載の方法。第一の電解質が、炭酸エステルまたは炭酸エステル混合物、殊に環式炭酸エステルまたは環式炭酸エステルの混合物を溶剤として有し、且つ、第二の電解質が、エーテルまたはエーテル混合物、殊に環式または非環式モノエーテル、ジエーテルまたはトリエーテル、または環式および/または非環式モノエーテル、ジエーテルおよび/またはトリエーテルの混合物を溶剤として有する、請求項1から8までのいずれか1項に記載の方法。第一の電解質、および/または重合可能な材料および/またはポリマー材料が、殊に重合可能な二重結合および/または重合された二重結合を有する、重合可能な化合物および/または重合された化合物、例えばアクリル酸誘導体および/またはアクリル酸誘導体に基づく化合物、例えばブチルアクリレート、メチルメタクリレート、アクリロニトリル、非局在化電子系を有する化合物、例えばビニレンカーボネートおよび/またはカテコールカーボネート、ポリマー、殊にハロゲン化もしくは過フッ素化ポリマー、例えばポリフッ化ビニリデン、リチウムイオン伝導性化合物もしくは固体粒子、例えば三ヨウ化アルミニウム、三フッ化アルミニウムおよび/またはランタンジルコネート、およびそれらの組み合わせからなる群から選択される少なくとも1つの添加剤を含む、請求項1から9までのいずれか1項に記載の方法。重合可能な材料および/またはポリマー材料が、エチレンオキシド、エチレン、プロピレン、スチレン、ビニルカーボネート、アクリレート、およびそれらの混合物からなる群から選択される1つ以上のモノマーを含む、請求項1から10までのいずれか1項に記載の方法。請求項1から4または6から11のいずれか1項に記載の方法によって製造されたリチウム電池用アノード。請求項1から11までのいずれか1項に記載の方法によって製造されたリチウム電池。アノード材料1殊に電解質分解生成物を含む、第一の保護層2、および殊にポリマーを含む、第二の保護層3を含み、第一の保護層2がアノード材料1上に形成されており、第二の保護層3が第一の保護層2の上に形成されている、リチウム電池用アノード。請求項14に記載のアノードを含むリチウム電池。"